(57)【特許請求の範囲】
【請求項１】
Ｍｏ粉末に、Ｎｂ，ＴａおよびＷの１種または２種以上の平均粒径が１５〜５０μｍである添加粉末を、マトリックスとなる平均粒径が６〜３０μｍのモリブデン粉末に対し、２０〜５０原子％混合し、該混合粉末を処理温度１１００〜２１００℃、圧力５０〜３００ＭＰａとなる条件にて、保持を３０分〜２４時間行うＨＩＰにて固化成形してなることを特徴とするモリブデン合金。
【発明の詳細な説明】
【技術分野】
【０００１】
本発明は、２０００℃以上の高温において強度が要求される高温環境で使用される部材で、その部材の材料として使用されるモリブデン合金に関するものである。
【背景技術】
【０００２】
Ｍｏ、Ｗ、およびこれらの合金は２０００℃以上の融点を有し、主に電子部材、電極材、フィラメント材として従来用いられてきたが、近年、その優れた高温強度、耐食性に着目された構造用部材の材料として用途が期待されている。しかし、Ｍｏ、Ｗは融点が非常に高く、かつ加工性が悪いため、通常の溶解・加工といった方法で製品を作ることは困難であった。したがって、一般には粉末焼結法により各種部材を製造しているのが現状である。
【０００３】
しかしながら、一般的な粉末焼結法で得られる焼結体の相対密度は９０％程度で、その内部には多数の気孔が残留している。これら金属焼結体の強度や耐食性等の特性は密度に大きく依存することが知られており、焼結体内部の気泡は強度を著しく低下させたり、内部の気泡に腐食性溶液やガスが浸透し耐食性を著しく害する結果となる。一方、焼結温度が高すぎると結晶粒が粗大化し強度が低下し脆くなるという問題がある。従って、通常は熱間圧延、熱間鍛造といった塑性加工により高密度化を図っているのが現状である。
【０００４】
これらの方法で作製した部材は、高温での使用により、等軸結晶粒となるため、高温強度の低下が著しく、耐久性悪化の原因となっている。また、Ｍｏは耐酸化性に非常に乏しいために、成形体中の酸素含有量が非常に高くなり、２０００℃程度の高温環境で使用する場合には、酸素起因と考えられるガスの発生により、部材の一部分または全体的に局部的な膨らみが発生する場合がある。
【０００５】
この問題に対して、例えば特開平９−１９６５７０号公報（特許文献１）に開示されいるように、Ｗ添加により結晶粒粗大化を抑制しているが、膨れ発生については明確に言及していない。また、加工工程が複雑で圧延にて作製する素材板作製工程と熱間スピニング絞り加工により作製されるため、大型部材作製時にはコスト増の原因となる。
【０００６】
また、ＨＩＰ法による焼結体の作製も試みられている。例えば、出願人が既に特許出願している発明では、高融点かつＭｏ中で熱力学的に安定なセラミックスまたは金属をＭｏ中に微細分散させ、結晶粒粗大化を抑制し、高強度なＭｏ合金を製造する方法を提案している。
【特許文献１】特開平９−１９６５７０号公報
【発明の開示】
【発明が解決しようとする課題】
【０００７】
しかし、上述した特許文献１のようにＷ添加により結晶粒粗大化を抑制しているが、膨れ発生については明確に言及していない。また、加工工程が複雑で圧延にて作製する素材板作製工程と熱間スピニング絞り加工により作製されるため、大型部材作製時にはコスト増の原因となる。また、既に特許出願している発明、すなわち高融点かつＭｏ中で熱力学的に安定なセラミックスまたは金属をＭｏ中に微細分散させ、結晶粒粗大化を抑制し、高強度なＭｏ合金を製造する方法は、高温環境下におけるガスによる膨れの発生は考慮されていない。
【課題を解決するための手段】
【０００８】
これらの問題を解消するために、発明者らは鋭意開発を進めた結果、２０００℃の高温使用時においても局部的膨れ発生・結晶粒粗大化を抑制して部材の長寿命化を実現し、且つ複雑な加工工程を必要せず、大型部材の作製も容易となる作製方法・組成を提供するものである。その要旨とするところは、
（１）Ｍｏ粉末に、Ｎｂ，ＴａおよびＷの１種または２種以上の平均粒径が１５〜５０μｍである添加粉末を、マトリックスとなる平均粒径が６〜３０μｍのモリブデン粉末に対し、２０〜５０原子％混合し、該混合粉末を処理温度１１００〜２１００℃、圧力５０〜３００ＭＰａとなる条件にて、保持を３０分〜２４時間行うＨＩＰにて固化成形してなることを特徴とするモリブデン合金にある。
【発明の効果】
【００１１】
本発明は、上述したように、２０００℃の高温使用時においても局部的膨れ発生・結晶粒粗大化を抑制して部材の長寿命化を実現し、且つ複雑な加工工程を必要せず、大型部材の作製も容易となる作製方法・組成を提供することが出来る極めて優れた効果を奏するものである。
【００１２】
以下、本発明について詳細に説明する。
上述したように、平均粒径１５〜５０μｍのＮｂ，ＴａおよびＷの１種または２種以上の添加粉末を、マトリックスとなるモリブデン粉末に対し、２０〜５０原子％混合し、ＨＩＰ成形体とすることで２０００℃程度の高温環境において発生する膨れを抑制できることを見出し発明に至ったものである。さらには、第二相添加により結晶粒微細化効果が得られ、ＨＩＰ法により作製することで非等軸結晶粒となるため、部材の長寿命化が現状できることにある。
【発明を実施するための最良の形態】
【００１３】
以下、本発明に係る限定理由について説明する。
Ｎｂ，Ｔａ，Ｗをマトリックスに対して第２相となる添加粉末とした理由は、第１に高温で溶融しないこと、第２に高温強度に優れることの２つの条件を満たす第２相粒子を分散させることによりマトリックスのモリブデン相の結晶粒粗大化を抑制し、且つ高温での強度を高めることにある。ただし、その添加量が２０原子％未満では発生ガス圧力に対して十分な強度が得られない場合があるためである。また、５０原子％を超える添加はその効果が飽和することから、その範囲を２０〜５０原子％とした。好ましくは２０〜４０原子％とする。
【００１４】
マトリックスとなるモリブデン粉末の平均粒径を６〜３０μｍをした理由は、マトリッ
クスの平均粒径が６μｍ未満では、成形時の充填が極度に悪くなり実用として要求されるのに十分な密度が得られず強度不足となる。または、モリブデン中の酸素量が増加し、膨れの発生の要因となるためである。それに対し平均粒径が大きいと、第２相の分散状態が悪くなり、局所的な密度低下の原因となるためである。したがって、その範囲を６〜３０μｍとした。好ましくは１０〜２０μｍとする。
【００１５】
また、添加金属粉末の平均粒径を１５〜５０μｍとした理由は、１５μｍ未満では結晶粒界での切欠効果などにより局部的に強度の弱い部分が多くなり、粒界を通りガスが集まり、膨れ抑制効果が十分に得られないためである。平均粒径が５０μｍより大きいと、焼結性の低下によりＨＩＰ後に十分な密度が得られないためである。なお、モリブデン粉末および添加粉末の平均粒径はレーザー回折法により測定したものである。したがって、その範囲を１５〜５０μｍとした。好ましくは３０〜５０μｍとする。
【００１６】
ＨＩＰ処理として処理温度１１００〜２１００℃、圧力５０〜３００ＭＰａとなる条件
にて、３０〜２４時間保持のＨＩＰ処理を行う。処理温度が１１００℃未満では密度が不足し、２１００℃を超える温度を得るためには実用設備上コストアップとなることから、その範囲とした。なお、ＨＩＰ温度が１４００℃を超える条件では、ＳＣ製容器が処理温度により溶融するため、市販のモリブデンやニオブやタンタルなど高融点材料の板を用いてＳＣ製容器と同寸法の容器を作成し、ＨＩＰ処理に用いることが好ましい。
【００１７】
圧力５０〜３００ＭＰａとした理由は、５０ＭＰａ未満では十分な密度を得ることができず、また、３００ＭＰａを超える温度を得るためには実用設備上コストアップとなることから、その範囲を５０〜３００ＭＰａとした。さらに、３０分〜２４時間保持とした理由は３０分未満では十分な密度を得ることが出来ず、また、２４時間を越えると結晶粒が粗大化することからである。好ましくは処理温度１２００〜１７００℃、圧力１００〜２００ＭＰａ、処理時間１〜１０時間保持である。
【実施例】
【００１８】
以下、本発明について実施例によって具体的に説明する。
表１に示すモリブデン粉末に対する各種添加粉末を混合した組成の粉末２０ｋｇを直径２５０ｍｍで高さ８０ｍｍの円柱形状のＨＩＰ用鉄カプセルに充填し、脱気封入し、処理温度１３５０℃、圧力１４７ＭＰａ、５時間保持、圧力媒体ＡｒのＨＩＰ処理条件にて、直径２００ｍｍで厚さ４０ｍｍの成形体を作製した。作製した成形体の評価として、相対密度（％）を示し、実使用環境に合わせた評価のために、カーボンヒーターを用いて２０００℃、不活性雰囲気にて、熱処理を実施した。上記２０００℃の熱処理を施した成形体より、２０００℃熱処理後の膨れ、マトリックスであるモリブデンの結晶粒径で示した。その結果を表１に示す。
【００１９】
なお、成形体密度は、純モリブデン成形体の成形体密度と比較評価する。また、２０００℃熱処理後のガスによる部材の局部的な膨れ、熱処理後結晶粒径（μｍ）の評価としては、研磨面を腐食し光学顕微鏡写真を撮影し、この写真に一定長さの試験直線を引き、この直線と結晶粒界との交点の数を測定し、［試験直線長さ（μｍ）］／［交点の数（個）］により評価した。
【００２０】
【表１】
0005579480.tif 000002
表１に示すように、Ｎｏ．１〜１２は本発明例であり、Ｎｏ．１３〜２０は比較例である。
【００２１】
表１に示すように、比較例Ｎｏ．２０は純Ｍｏの場合であって、２０００℃熱処理後膨れが観察され、熱処理後結晶粒径が大きい。比較例Ｎｏ．１３は添加量が少ないために、２０００℃熱処理後膨れが観察され、かつ熱処理後結晶粒径がやや大きい。比較例Ｎｏ．１４は添加粉末の平均粒径が小さいために、２０００℃熱処理後膨れが観察された。比較例Ｎｏ．１５はＭｏ粉末の平均粒径が小さいために、２０００℃熱処理後膨れが観察される。
【００２２】
比較例Ｎｏ．１６はＭｏ粉末の平均粒径が大きく、かつ添加粉末の添加量が少ないために、成形密度が低く、かつ２０００℃熱処理後膨れが観察され、熱処理後結晶粒径がやや大きい。比較例Ｎｏ．１７は添加粉末の添加量が少なく、かつ添加粉末の平均粒径が小さいために、２０００℃熱処理後膨れが観察され、熱処理後結晶粒径がやや大きい。比較例Ｎｏ．１８はＭｏ粉末の平均粒径が小さく、かつ添加粉末の平均粒径が大きいために、成形密度が低い。
【００２３】
比較例Ｎｏ．１９はＭｏ粉末の平均粒径が大きく、かつ添加粉末の添加量が多いために、成形密度が低く、熱処理後結晶粒径が大きい。これに対し、本発明例Ｎｏ．１〜１２はいずれもＭｏ粉末の平均粒径、添加粉末の添加量、添加粉末の平均粒径が本発明の条件を満たしていることから、成形体密度が高く、２０００℃熱処理後膨れが観察されず、かつ熱処理後結晶粒径は小さいことが分かる。
【００２４】
このように、Ｍｏ粉末に、高温強度の高いＷ粉末等を添加することで、発生ガス圧力より高い強度が得られ、部材の変形を抑制でき、また、２０００℃の高温使用時においても局部的膨れ発生・結晶粒粗大化を抑制して部材の長寿命化を実現し、かつ複雑な加工工程を必要せず、大型部材の作製も容易となる。さらに従来法では、高温溶解の用途（約２０００℃）への使用の際には、高温熱処理工程が必要となりコストアップの原因となるが、本発明では必要としない等極めて優れた効果を奏するものである。
特許出願人  山陽特殊製鋼株式会社
代理人    弁理士    椎  名    彊